(57)【要約】【課題】薄肉加工性に優れるポリアルキレンカーボネート系樹脂材料を提供する。【解決手段】下記成分（Ａ）と、成分（Ａ）１００重量部あたり、１００重量部以上２５００重量部以下の下記成分（Ｂ）と、２重量部以上１００重量部以下の下記成分（Ｃ）とを混練して得られる樹脂組成物。成分（Ａ）：ポリアルキレンカーボネート系樹脂。成分（Ｂ）：ポリオレフィン系樹脂。成分（Ｃ）：エポキシ基及び／又はカルボキシル基を有する化合物に由来する単量体単位とオレフィンに由来する単量体単位とを有する重合体。【選択図】なし【特許請求の範囲】
【請求項１】
下記成分（Ａ）と、成分（Ａ）１００重量部あたり、１００重量部以上２５００重量部以下の下記成分（Ｂ）と、２重量部以上１００重量部以下の下記成分（Ｃ）とを混練して得られる樹脂組成物。
成分（Ａ）：ポリアルキレンカーボネート系樹脂。
成分（Ｂ）：ポリオレフィン系樹脂。
成分（Ｃ）：エポキシ基及び／又はカルボキシル基を有する化合物に由来する単量体単位とオレフィンに由来する単量体単位とを有する重合体。
【請求項２】
成分（Ｃ）のエポキシ基及び／又はカルボキシル基を有する化合物に由来する単量体単位の含有量が３重量％以上３０重量％以下であり、オレフィンに由来する単量体単位の含有量が７０重量％以上９７重量％以下である（但し、成分（Ｃ）を１００重量％とする。）請求項１に記載の樹脂組成物。
【請求項３】
成分（Ｃ）の、１９０℃において試験荷重２１．１８Ｎで測定したメルトフローレートが０．５ｇ／１０分以上４００ｇ／１０分以下である請求項１又は２に記載の樹脂組成物。
【請求項４】
請求項１〜３のいずれかに記載の樹脂組成物を成形して得られる成形体。
【請求項５】
請求項１〜３のいずれかに記載の樹脂組成物を押出成形して得られるフィルム。
【発明の詳細な説明】
【技術分野】
【０００１】
本発明は、樹脂組成物及び成形体に関する。
【背景技術】
【０００２】
ポリアルキレンカーボネート系樹脂は、二酸化炭素を原料とすることができるために、環境に与える負荷が低い合成樹脂の一つとして近年注目を集めており、当該ポリアルキレンカーボネート系樹脂を用いた材料の開発がなされている。例えば、特許文献１には、耐熱安定剤を含有するポリプロピレンカーボネート樹脂組成物が提案されており、特許文献２には、ポリプロピレンカーボネート系樹脂とポリプロピレン樹脂とを含有する樹脂組成物、及び、ポリプロピレンカーボネート系樹脂とポリエチレン樹脂とを含有する樹脂組成物が記載されている。
【先行技術文献】
【特許文献】
【０００３】
【特許文献１】特開平１１−２６３９０４号公報
【特許文献２】国際公開第２０１１／００５６６４号
【発明の概要】
【発明が解決しようとする課題】
【０００４】
しかしながら、ポリアルキレンカーボネート系樹脂とポリオレフィン系樹脂とからなる材料あるいはポリアルキレンカーボネート系樹脂を押出成形した場合、薄肉加工性において、十分満足のいくものではなかった。
【０００５】
かかる状況のもと、本発明が解決しようとする課題は、薄肉加工性に優れるポリアルキレンカーボネート系樹脂材料および当該樹脂材料からなる成形体を提供することにある。
【課題を解決するための手段】
【０００６】
本発明の第１は、下記成分（Ａ）と、成分（Ａ）１００重量部あたり、１００重量部以上２５００重量部以下の下記成分（Ｂ）と、２重量部以上１００重量部以下の下記成分（Ｃ）とを混練して得られる樹脂組成物に係るものである。
成分（Ａ）：ポリアルキレンカーボネート系樹脂。
成分（Ｂ）：ポリオレフィン系樹脂。
成分（Ｃ）：エポキシ基及び／又はカルボキシル基を有する化合物に由来する単量体単位とオレフィンに由来する単量体単位とを有する重合体。
【０００７】
本発明の第２は、上記樹脂組成物を成形して得られる成形体にかかるものである。
【発明の効果】
【０００８】
本発明によれば、薄肉加工性に優れるポリアルキレンカーボネート系樹脂材料および当該樹脂材料からなる成形体を提供することができる。
【発明を実施するための形態】
【０００９】
本明細書では、ヒドロカルビル基は炭化水素から１つの水素原子を除いた１価の基を表す。ヒドロカルビレン基は、炭化水素から２つの水素原子を除いた２価の基を表す。
【００１０】
＜成分（Ａ）＞
本発明の樹脂組成物は、下記成分（Ａ）と、成分（Ａ）１００重量部あたり、１００重量部以上２５００重量部以下の下記成分（Ｂ）と、２重量部以上１００重量部以下の下記成分（Ｃ）とを混練して得られるものである。
成分（Ａ）：ポリアルキレンカーボネート系樹脂。
成分（Ｂ）：ポリオレフィン系樹脂。
成分（Ｃ）：エポキシ基及び／又はカルボキシル基を有する化合物に由来する単量体単位とオレフィンに由来する単量体単位とを有する重合体。
【００１１】
成分（Ａ）のポリアルキレンカーボネート系樹脂は、下記式（１）で表される構成単位を有する重合体である。
2012241047.tif 000002
（式中、Ｒ１はヒドロカルビレン基を表す。）
【００１２】
ポリアルキレンカーボネート系樹脂は、下記式（１−１）で表される構成繰り返し単位（以下、式（１−１）単位と記すことがある。）と、下記式（１−２）で表される構成繰り返し単位（以下、式（１−２）単位と記すことがある。）を有する。式（１−２）単位の含有量は、ポリアルキレンカーボネート系樹脂を１００重量％として、好ましくは２０重量％〜４４重量％である。なお、構成繰り返し単位の量は、核磁気共鳴法により求めることができる。
2012241047.tif 000003
（式中、Ｒ１はヒドロカルビレン基を表す。）
2012241047.tif 000004
【００１３】
式（１−１）単位としては、下記式（１−１ａ）で表される構成繰り返し単位が好ましい。
2012241047.tif 000005
（式中、Ｒ2およびＲ3はそれぞれ水素原子またはヒドロカルビル基を表す。）
【００１４】
式（１）において、Ｒ2およびＲ3のヒドロカルビル基としては、メチル基、エチル基、プロピル基、イソプロピル基、ｎ−ブチル基、１−ペンチル基、１−ヘキシル基などをあげることができる。
【００１５】
Ｒ2およびＲ3のヒドロカルビル基の炭素原子数は、好ましくは１〜２０であり、より好ましくは１〜５である。
【００１６】
Ｒ2は好ましくは水素原子である。Ｒ3は好ましくは水素原子又はメチル基であり、より好ましくはメチル基である。
【００１７】
ポリアルキレンカーボネート系樹脂としては、ポリエチレンカーボネート、ポリプロピレンカーボネート、ポリ（１，２−ジメチルエチレンカーボネート）、ポリブテンカーボネート、ポリイソブテンカーボネート、ポリペンテンカーボネート、ポリヘキセンカーボネート、ポリシクロペンテンカーボネート、ポリシクロヘキセンカーボネート、ポリシクロヘプテンカーボネート、ポリシクロオクテンカーボネート、ポリリモネンカーボネートなどをあげることができる。ポリアルキレンカーボネート系樹脂として好ましくは、ポリプロピレンカーボネートである。
【００１８】
ポリアルキレンカーボネート系樹脂の製造方法としては、アルキレンオキサイドと二酸化炭素とを共重合させる方法、環状カーボネートを開環重合させる方法をあげることができる。アルキレンオキサイドと二酸化炭素とを共重合させる方法の中でも、アルキレンオキサイドと二酸化炭素を交互共重合させる方法が好ましい。
【００１９】
アルキレンオキサイドとしては、エチレンオキサイド、プロピレンオキサイド、１，２−ジメチルエチレンオキサイド、ブテンオキサイド、イソブテンオキサイド、ペンテンオキサイド、ヘキセンオキサイド、シクロペンテンオキサイド、シクロヘキセンオキサイド、シクロヘプテンオキサイド、シクロオクテンオキサイド、リモネンオキサイドをあげることができる。好ましくは、プロピレンオキサイド、ブテンオキサイド、イソブテンオキサイド、ペンテンオキサイド、ヘキセンオキサイドなどの直鎖状アルキレンオキサイドであり、より好ましくはプロピレンオキサイドである。
【００２０】
アルキレンオキサイドと二酸化炭素を共重合させる方法としては、公知の方法を使用することができ、例えば、「アンゲバンテ・ケミー・インターナショナル・エディション（Ａｎｇｅｗａｎｄｔｅ  Ｃｈｅｍｉｅ  Ｉｎｔｅｒｎａｔｉｏｎａｌ  Ｅｄｉｔｉｏｎ）」（第４２巻、２００３年、ｐ．５４８４）に記載されている方法をあげることができる。
【００２１】
ポリアルキレンカーボネート系樹脂は、市販品を用いてもよい。ポリプロピレンカーボネートの市販品として、ＥＭＰＯＷＥＲ社製ＱＰＡＣ４０などをあげることができる。ポリエチレンカーボネートの市販品として、ＥＭＰＯＷＥＲ社製ＱＰＡＣ２５などをあげることができる。
【００２２】
ポリアルキレンカーボネート系樹脂は、得られる樹脂組成物の透明性を高めるために、示差走査熱量計（ＤＳＣ）によって−５０℃〜２００℃の範囲において観測される融解熱量が３０Ｊ／ｇ以下の樹脂であり、より好ましくは当該融解熱量が１０Ｊ／ｇ以下の樹脂であり、さらに好ましくは当該融解熱量が５Ｊ／ｇ以下の樹脂である。最も好ましくは、ＤＳＣによって−５０℃〜２００℃の範囲に融解ピークが検出されない樹脂である。
【００２３】
ポリアルキレンカーボネート系樹脂は、好ましくは、ＤＳＣによって−５０℃〜２００℃の範囲において結晶化ピークが検出されない樹脂である。
【００２４】
ポリアルキレンカーボネート系樹脂は、好ましくは、ＤＳＣによって−５０℃〜２００℃の温度範囲において観測されるガラス転移温度のうち最も温度が高いガラス転移温度が−５０℃〜１００℃の樹脂であり、より好ましくは−３０℃〜８０℃の樹脂であり、さらに好ましくは−２０℃〜６０℃の樹脂である。
【００２５】
ポリアルキレンカーボネート系樹脂の重量平均分子量Ｍｗは、得られる樹脂組成物の薄肉成形性を高めるために、好ましくは１万以上１００万以下であり、より好ましくは１０万以上５０万以下である。
【００２６】
ポリアルキレンカーボネート系樹脂における重量平均分子量（Ｍｗ）と数平均分子量（Ｍｎ）との比（Ｍｗ／Ｍｎ）は、好ましくは１〜５である。
【００２７】
重量平均分子量（Ｍｗ）及び数平均分子量（Ｍｎ）は、ゲルパーミエイションクロマトグラフィー（ＧＰＣ）により測定される。
【００２８】
＜成分（Ｂ）＞
成分（Ｂ）のポリオレフィン系樹脂は、オレフィンに由来する単量体単位を含有する重合体である。当該オレフィンとしては、エチレン、α−オレフィンをあげることができる。α−オレフィンとしては、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセンなどの直鎖α−オレフィン；３−メチル−１−ブテン、３−メチル−１−ペンテン、４−メチル−１−ペンテン、２−エチル−１−ヘキセン、２，２，４−トリメチル−１−ペンテン等の分岐状のα−オレフィン；ビニルシクロヘキサンなどの環状α−オレフィンをあげることができる。また、その他にオレフィンとして、シクロペンテン、シクロヘキセン、ノルボルネンなどの環状オレフィン；１，３−ブタジエン、イソプレン、１，３−ペンタジエンなどの鎖状ジオレフィン；シクロペンタジエン、エチリデンノルボルネン、ジシクロペンタジエンなどの環状ジオレフィンもあげることができる。これらは１種類以上用いることができる。
【００２９】
オレフィンの炭素原子数は好ましくは２〜２０であり、より好ましくは２〜８である。
【００３０】
オレフィンとして好ましくは、エチレン又は直鎖α−オレフィンであり、より好ましくはエチレン、プロピレン、１−ブテン、１−ペンテン、１−ヘキセン、１−ヘプテン、１−オクテンであり、さらに好ましくはエチレン、プロピレン、１−ブテンである。
【００３１】
ポリオレフィン系樹脂は、エポキシ基及び／又はカルボキシル基を有する化合物に基づく単量体単位を有してもよい。当該化合物として、アクリル酸グリシジル、メタクリル酸グリシジル、イタコン酸グリシジルなどの不飽和カルボン酸グリシジルエステル；アクリル酸、メタクリル酸などの不飽和１価カルボン酸をあげることができる。
【００３２】
ポリオレフィン系樹脂において、エポキシ基及び／又はカルボキシル基を有する化合物の含有量は、ポリオレフィン系樹脂全体を１００重量％として、好ましくは３重量％未満であり、より好ましくは１重量％以下である。
【００３３】
ポリオレフィン系樹脂は、上記化合物（エポキシ基及び／又はカルボキシル基を有する化合物、及びオレフィン）以外の化合物（以下、他化合物と記すことがある。）に由来する単量体単位を含有していてもよい。当該他化合物としては、酢酸ビニルなどのカルボン酸アルケニルエステル；アクリル酸メチル、メタクリル酸メチル、アクリル酸エチル、メタクリル酸エチル、アクリル酸ｎ−ブチル、メタクリル酸ｎ−ブチルなどの不飽和カルボン酸アルキルエステルをあげることができる。
【００３４】
ポリオレフィン系樹脂において、当該他化合物に由来する単量体単位の含有量は、ポリオレフィン系樹脂全体を１００重量％として、好ましくは２０重量％以下であり、より好ましくは１０重量％以下である。
【００３５】
ポリオレフィン系樹脂において、オレフィンに由来する単量体単位の含有量は、ポリオレフィン系樹脂全体を１００重量％として、好ましくは８０重量％以上であり、より好ましくは９０重量％以上である。なお、ポリオレフィン系樹脂に含まれる単量体単位の含有量は、赤外分光法により求めることができる。
【００３６】
ポリオレフィン系樹脂としては、低密度ポリエチレン、直鎖状低密度ポリエチレン、中密度ポリエチレン、高密度ポリエチレンなどのポリエチレン系樹脂；エチレン−酢酸ビニル共重合体などのエチレン−カルボン酸アルケニルエステル共重合体樹脂；エチレン−アクリル酸メチル共重合体、エチレン−メタクリル酸メチル共重合体などのエチレン−不飽和カルボン酸アルキルエステル共重合体樹脂；プロピレン単独重合体、プロピレン−エチレン共重合体、プロピレン−エチレン−ブテン共重合体、プロピレン−ブテン共重合体などのポリプロピレン系樹脂；ポリブテン系樹脂；ポリ（４−メチル−１−ペンテン）系樹脂などをあげることができる。
【００３７】
ポリオレフィン系樹脂は、得られる樹脂組成物の薄肉加工性を高めるために、好ましくは、ポリエチレン系樹脂又はポリプロピレン系樹脂である。
【００３８】
ポリオレフィン系樹脂の融解ピーク温度は、好ましくは５０℃以上であり、より好ましくは６０℃以上である。当該融解ピーク温度は、示差走査熱量計（ＤＳＣ）によって観測される。
【００３９】
ポリオレフィン系樹脂がポリエチレン系樹脂である場合、ポリオレフィン系樹脂の１９０℃において試験荷重２１．１８Ｎで測定したメルトフローレートは、好ましくは０．５ｇ／１０分以上であり、より好ましくは１ｇ／１０分以上である。また、好ましくは３０ｇ／１０分以下であり、より好ましくは１０ｇ／１０分以下である。
【００４０】
ポリオレフィン系樹脂の製造方法としては、過酸化物などの開始剤を使用してオレフィンをラジカル重合する方法、重合触媒の存在下において気相法、溶液法などによりオレフィンを重合する方法などをあげることができる。重合触媒としては、チーグラー・ナッタ触媒、メタロセン触媒などを用いることができる。
【００４１】
＜成分（Ｃ）＞
成分（Ｃ）は、エポキシ基及び／又はカルボキシル基を有する化合物に由来する単量体単位とオレフィンに由来する単量体単位とを有する重合体である。
【００４２】
エポキシ基及び／又はカルボキシル基を有する化合物として好適なものとしては、下記の式（２）で表される化合物をあげることができる。
2012241047.tif 000006
（式中、Ｒ４は水素原子又はヒドロカルビル基を表し、Ｒ5はヒドロカルビレン基を表し、Ｚは下記（２−１）で表される基又は水素原子を表し、ｎは０又は１を表す。）
2012241047.tif 000007
【００４３】
式（２）中、Ｒ４は水素原子又はヒドロカルビル基を表す。Ｒ４のヒドロカルビル基としては、メチル基、エチル基、プロピル基、ｎ−ブチル基をあげることができる。
【００４４】
Ｒ４のヒドロカルビル基の炭素原子数は好ましくは１〜５である。
【００４５】
Ｒ４は好ましくは水素原子又はメチル基である。
【００４６】
式（２）中、Ｒ５のヒドロカルビレン基としては、メチレン基、エチレン基、トリメチレン基などのアルキレン基；フェニレン基などのアリーレン基をあげることができる。
【００４７】
Ｒ５のヒドロカルビル基の炭素原子数は好ましくは１〜５である。
【００４８】
式（２）中、ｎは０又は１を表す。
【００４９】
式（２）で表される化合物として、アクリル酸グリシジル、メタクリル酸グリシジル、イタコン酸グリシジルなどの不飽和カルボン酸グリシジルエステル；アクリル酸、メタクリル酸などの不飽和１価カルボン酸をあげることができる。
【００５０】
オレフィンとしては、エチレン又はα−オレフィンをあげることができる。α−オレフィンとしては、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセンなどの直鎖α−オレフィン；３−メチル−１−ブテン、３−メチル−１−ペンテン、４−メチル−１−ペンテン、２−エチル−１−ヘキセン、２，２，４−トリメチル−１−ペンテン等の分岐状のα−オレフィンをあげることができる。これらは１種類以上用いることができる。
【００５１】
オレフィンの炭素原子数は好ましくは２〜２０であり、より好ましくは２〜８であり、さらに好ましくは２〜３である。
【００５２】
オレフィンとして好ましくはエチレン又はプロピレンであり、より好ましくはエチレンである。
【００５３】
成分（Ｃ）は、エポキシ基及び／又はカルボキシル基を有する化合物に由来する単量体単位、及びオレフィンに由来する単量体単位以外に、酢酸ビニルなどのカルボン酸アルケニルエステルに由来する単量体単位、及び、アクリル酸メチル、メタクリル酸メチルなどの不飽和カルボン酸アルキルエステルに由来する単量体単位を有していてもよい。
【００５４】
成分（Ｃ）のエポキシ基及び／又はカルボキシル基を有する化合物に由来する単量体単位の含有量は、得られる樹脂組成物の薄肉成形性を高めるために、好ましくは３重量％以上３０重量％以下であり、より好ましくは５重量％以上２０重量％以下であり、また、オレフィンに由来する単量体単位の含有量は、好ましくは７０重量％以上９７重量％以下であり、より好ましくは８０重量％以上９５重量％以下である。（但し、成分（Ｃ）を１００重量％とする。）なお、成分（Ｃ）に含まれる単量体単位の含有量は、赤外分光法により求めることができる。
【００５５】
成分（Ｃ）としては、エチレン−アクリル酸グリシジル共重合体、エチレン−メタクリル酸グリシジル共重合体、プロピレン−アクリル酸グリシジル共重合体、プロピレン−メタクリル酸グリシジル共重合体、エチレン−酢酸ビニル−メタクリル酸グリシジル共重合体、エチレン−アクリル酸メチル−メタクリル酸グリシジル共重合体、エチレン−アクリル酸共重合体、エチレン−メタクリル酸共重合体をあげることができる。
【００５６】
成分（Ｃ）の、１９０℃において試験荷重２１．１８Ｎで測定したメルトフローレートは、得られる樹脂組成物の薄肉加工性を高めるために、好ましくは０．５ｇ／１０分以上４００ｇ／１０分以下であり、より好ましくは１ｇ／１０分以上３００ｇ／１０分以下であり、さらに好ましくは２ｇ／１０分以上２６０ｇ／１０分以下である。
【００５７】
＜樹脂組成物＞
本発明の樹脂組成物を混練する方法としては、例えば、成分（Ａ）、成分（Ｂ）、成分（Ｃ）及びその他の各成分を、バンバリーミキサー、加圧ニーダー、一軸押出機および二軸押出機などの混練装置で混練する方法をあげることができる。混練温度は、通常８０℃〜２２０℃であり、好ましくは１５０℃〜２１０℃である。混練工程においては、各成分を一括して混練してもよいし、各成分の一部を混練した後、残部を添加して混練してもよい。
【００５８】
混練後の樹脂組成物は、ペレタイザーやシート粉砕機などにより、ペレット化してもよい。
【００５９】
本発明の樹脂組成物を製造する際に、混練する成分（Ｂ）の量は、薄肉加工性を高めるため、混練する成分（Ａ）１００重量部あたり、１００重量部以上２５００重量部以下であり、好ましくは２００重量部以上１０００重量部以下であり、より好ましくは３００重量部以上５００重量部以下である。
【００６０】
本発明の樹脂組成物を製造する際に混練する成分（Ｃ）の量は、薄肉加工性を高めるため、混練する成分（Ａ）１００重量部あたり、２重量部以上１００重量部以下であり、好ましくは５重量部以上５０重量部以下であり、より好ましくは１０重量部以上３０重量部以下である。
【００６１】
本発明の樹脂組成物を製造する際には、上記のほかに、エンジニアリングプラスチックを混練してもよい。エンジニアリングプラスチックとしては、ポリアセタール（ＰＯＭ）、ポリアミド（ＰＡ）、ポリカーボネート（ＰＣ）、変性ポリフェニレンエーテル（ｍ−ＰＰＥ）、ポリブチレンテレフタレート（ＰＢＴ）、ＧＦ強化ポリエチレンテレフタレート（ＧＦ−ＰＥＴ）、シンジオタクチックポリスチレン（ｓ−ＰＳ）、ポリスルホン（ＰＳＦ）、ポリエーテルサルフォン（ＰＥＳ）、ポリフェニレンスルファイド（ＰＰＳ）、ポリエーテルエーテルケトン（ＰＥＥＫ）、ポリイミド（ＰＩ）、ポリエーテルイミド（ＰＥＩ）、フッ素樹脂、液晶ポリマー（ＬＣＰ）をあげることができる。
【００６２】
また、本発明の樹脂組成物を製造する際には、有機過酸化物、金属石鹸などのフィラー分散剤、老化防止剤、ヒンダードフェノール系やリン系等の酸化防止剤、オゾン劣化防止剤、ベンゾフェノール系やベンゾトリアゾール系の紫外線吸収剤、ヒンダードアミン系等の光安定剤、熱安定剤、シランカップリング剤、着色剤、アンチブロッキング剤、滑剤、難燃剤、粘着付与剤等の添加剤、ナフテン油およびパラフィン系鉱物油等の鉱物油系軟化剤を混練してもよい。
【００６３】
本発明の樹脂組成物の製造において混練する成分（Ａ）、成分（Ｂ）、及び成分（Ｃ）の量の合計は、混練する全成分の合計量を１００重量％として、好ましくは５０重量％以上であり、より好ましくは７０重量％以上であり、さらに好ましくは９０重量％以上である。
【００６４】
本発明の樹脂組成物の、１９０℃において試験荷重２１．１８Ｎで測定したメルトフローレートは、薄肉加工性を高めるため、好ましくは０．５ｇ／１０分以上３０ｇ／１０分以下であり、より好ましくは１ｇ／１０分以上２０ｇ／１０分以下である。
【００６５】
本発明の成形体を得る方法としては、例えば、押出成形法や射出成形法をあげることができる。押出成形法としては、具体的に、インフレーション法、Ｔダイ法、カレンダー法、ブロー成形法などを例示することができ、射出成形法としては、具体的に、圧縮成形法、射出圧縮成形法、ガス注入射出成形法、発泡射出成形法が挙げられる。
【００６６】
本発明の成形体がフィルム又はシートである場合、インフレーション法、Ｔダイ法、カレンダー法により異なる樹脂との多層構成の少なくとも１層として製膜すること、又は押出ラミネート法、熱ラミネート法、ドライラミネート法等で製膜することにより多層化することができる。また、得られたフィルム又はシートを、ロール延伸法、テンター延伸法、チューブラー延伸法等により一軸又は二軸に延伸して用いることができる。
【００６７】
成形時の樹脂温度は、通常８０℃〜２２０℃であり、好ましくは１５０℃〜２１０℃である。
【００６８】
本発明の成形体には、例えば、コロナ放電処理、火炎処理、プラズマ処理、オゾン処理等の表面処理を施すことができる。
【００６９】
本発明の樹脂組成物は、薄肉加工性に優れる。また、本発明の樹脂組成物からなる成形品は透明性も良好である。
【００７０】
本発明の樹脂組成物は、特に包装用フィルム、ラップフィルム、手提げラミネート紙袋、プリベートカード、ゴミ袋、ラミ袋、パウチ、ラベル、サーモフォーミング、梱包バンド、生活衛生資材、包装用フィルム、農業用フィルム、防水シート、土嚢用袋などのフィルムの成形材料として好適である。
【実施例】
【００７１】
物性測定は、下記のとおりに行った。
１．メルトフローレート（ＭＦＲ）
成分（Ａ）、成分（Ｂ）、成分（Ｃ）および得られた樹脂組成物のメルトフローレート（ＭＦＲ）は、ＪＩＳ  Ｋ  ７２１０に従って測定した。測定温度は１９０℃で、試験荷重は２１．１８Ｎで、重量法にて測定した。
２．融解ピーク温度（Ｔｍ）、融解熱量及び結晶化熱量
ポリアルキレンカーボネート系樹脂の融解熱量及び結晶化熱量、ポリオレフィン系樹脂の融解ピーク温度（Ｔｍ）は、示差走査熱量計（セイコー電子工業（株）社製ＤＳＣ２２０Ｃ：入力補償ＤＳＣ）によって測定を行った。具体的には、状態調整として、試料を室温から２００℃まで３０℃／分で昇温し、２００℃で５分間保持した。次に、１０℃／分で−５０℃まで降温することにより、結晶化熱量を測定した。次に、−５０℃で５分間保持した。その後、−５０℃から２００℃まで１０℃／分で昇温することにより、融解ピーク温度及び融解熱量の測定を行った。
３．ガラス転移温度（Ｔｇ）
ポリアルキレンカーボネート系樹脂のガラス転移温度（Ｔｇ）は、示差走査熱量計（セイコー電子工業（株）社製ＤＳＣ２２０Ｃ：入力補償ＤＳＣ）によって測定を行った。具体的には、状態調整として、試料を室温から２００℃まで３０℃／分で昇温し、２００℃で５分間保持した。次に、１０℃／分で−５０℃まで降温することにより、ガラス転移温度の測定を行った。
４．分子量分布
ポリアルキレンカーボネート系樹脂の分子量分布は、ゲルパーミエイションクロマトグラフィー（ＧＰＣ）によって測定した。測定装置としてはＷａｔｅｒｓ社製１５０Ｃ／ＧＰＣを用い、測定溶媒としてはｏ−ジクロロベンゼンを用い、カラムとしては昭和電工（株）社製Ｓｈｏｄｅｘ  Ｐａｃｋｅｄ  ＣｏｌｕｍｎＡ−８０Ｍ（２本）を用い、分子量標準物質としては標準ポリスチレン（東ソー（株）社製、分子量６８〜８，４００，０００）を用い、溶出温度１４０℃、溶出溶媒流速１．０ｍｌ／分の条件で、試料約５ｍｇを５ｍｌのｏ−ジクロロベンゼンに溶解したものを測定装置に４００μｌ注入し、示差屈折検出器にてポリスチレン換算の重量平均分子量（Ｍｗ）と数平均分子量（Ｍｎ）を測定し、両者の比である分子量分布（Ｍｗ／Ｍｎ）を求めた。
５．式（１−２）単位の含有量
「ダルトン・トランザクションズ（Ｄａｌｔｏｎ  Ｔｒａｎｓａｃｔｉｏｎｓ）」、２００６年、ｐ．５３９０−５３９５に記載の方法に従い、測定および算出を行った。
６．透明性（ヘイズ）
樹脂組成物を、１５ｍｍφ単軸押出機を用いて、加工温度１９０℃、スクリュー回転数４０ｒｐｍで溶融させた後、ダイリップ開度０．８ｍｍに設定したＴダイより押し出し、３０℃の冷却チルロールで引取り、厚み１００μｍのフィルムを作成し、当該フィルムについて、ＪＩＳ  Ｋ  ７１０５に従い、ヘイズを測定した。この値が小さいほど、透明性に優れる。
７．薄肉加工性
上記６．に記載の方法により樹脂組成物から厚み１００μｍのフィルムを製膜し、その後、厚みを１０μｍずつ薄くするように冷却チルロールの引取速度を上げて製膜を行い、各厚みにおけるフィルム成形の様子を観察した。厚みムラの小さいフィルムが連続して製膜できた場合を○、フィルム破断が起きた場合及び厚みムラが大きい場合を×とした。
【００７２】
実施例１
［樹脂組成物の製造］
成分（Ａ）として、ポリプロピレンカーボネート樹脂（Ｍｗ＝１９万  Ｔｇ＝２０℃、式（１−２）単位の含有量４１重量％、Ｍｗ／Ｍｎ＝３．１、融解ピーク及び結晶化ピーク未検出、商品名：ＱＰＡＣ４０、ＥＭＰＯＷＥＲ社製）２０重量％、成分（Ｂ）として、低密度ポリエチレン樹脂（Ｔｍ＝１１３℃、ＭＦＲ＝１．６ｇ／１０分、商品名：スミカセンＦ２０８−１、住友化学（株）製）７８重量％（成分（Ａ）１００重量部あたり３９０重量部）、成分（Ｃ）としてエチレン−酢酸ビニル−メタクリル酸グリシジル共重合体（酢酸ビニル含量５重量％、メタクリル酸グリシジル含量１２重量％、ＭＦＲ＝３ｇ／１０分、商品名：ボンドファースト２Ｂ、住友化学（株）製）２重量％（成分（Ａ）１００重量部あたり１０重量部）を、２０ｍｍφ二軸押出機によって、１９０℃で混練し、ペレット化した。
【００７３】
得られた樹脂組成物より、上記６．及び７．に記載の方法により、フィルムを製膜し、薄肉加工性を測定した。樹脂組成物及びフィルムの物性評価結果を表１に示す。
【００７４】
実施例２
成分（Ａ）を２０重量％、成分（Ｂ）を７５重量％（成分（Ａ）１００重量部あたり３７５重量部）、成分（Ｃ）を５重量％（成分（Ａ）１００重量部あたり２５重量部）配合した以外は、実施例１と同様に行った。得られた樹脂組成物、フィルムの物性評価結果を表１に示す。
【００７５】
実施例３
成分（Ａ）を２０重量％、成分（Ｂ）を７８重量％（成分（Ａ）１００重量部あたり３９０重量部）、成分（Ｃ）をエチレン−メタクリル酸グリシジル共重合体（メタクリル酸グリシジル含量１９重量％、ＭＦＲ＝２５０ｇ／１０分、商品名：ボンドファーストＣＧ５４００、住友化学（株）製)２重量％（成分（Ａ）１００重量部あたり１０重量部）とした以外は、実施例１と同様に行った。得られた樹脂組成物、フィルムの物性評価結果を表１に示す。
【００７６】
実施例４
成分（Ａ）を２０重量％、成分（Ｂ）を７８重量％（成分（Ａ）１００重量部あたり３９０重量部）、成分（Ｃ）をエチレン−アクリル酸共重合体（アクリル酸含量７重量％、ＭＦＲ＝７ｇ／１０分、商品名：ユカロンＡ２０１Ｍ、三菱油化（株）製)２重量％（成分（Ａ）１００重量部あたり１０重量部）とした以外は、実施例１と同様に行った。得られた樹脂組成物、フィルムの物性評価結果を表１に示す。
【００７７】
比較例１
成分（Ａ）を２０重量％、成分（Ｂ）を８０重量％（成分（Ａ）１００重量部あたり４００重量部）とし、成分（Ｃ）を用いなかった以外は、実施例１と同様に行った。得られた樹脂組成物、フィルムの物性評価結果を表１に示す。
【００７８】
【表１】
2012241047.tif 000008